(57)【特許請求の範囲】
【請求項１】
Ａｌ：０．１〜１５質量％を含み、残部がＺｎ及び不可避的不純物からなる溶融Ｚｎ−Ａｌ系合金めっき鋼材において、前記溶融Ｚｎ−Ａｌ系合金めっき層がＭｎ：０．５〜１質量％、Ｍｇ：０．１〜１５質量％、及び、Ｓｉ：０．０５〜０．２質量％を含み、そのめっき付着量が７３２ｇ／ｍ2 〜１０００ｇ／ｍ2 であることを特徴とする溶融Ｚｎ−Ａｌ系合金めっき鋼材。
【請求項２】
フラックス処理をした鋼材を溶融Ｚｎ−Ａｌ系合金めっき浴に浸漬して溶融Ｚｎ−Ａｌ系合金めっき鋼材を製造する方法であって、前記溶融Ｚｎ−Ａｌ系合金めっき浴が、Ａｌ：０．１〜１５質量％、Ｍｎ：０．５〜１質量％、Ｍｇ：０．１〜１５質量％、及び、Ｓｉ：０．０５〜０．２質量％を含有し、残部がＺｎ及び不可避的不純物からなり、該めっき浴温が４３０〜５５０℃で、めっき浴浸漬時間が２分以上３０分以内であることを特徴とする溶融Ｚｎ−Ａｌ系合金めっき鋼材の製造方法。
【発明の詳細な説明】
【０００１】
【発明の属する技術分野】
本発明は、フラックス法による均一で高付着量かつ高耐食性の溶融Ｚｎ−Ａｌ系合金めっき鋼材及びその製造方法に関する。
【０００２】
【従来の技術】
従来から、送電鉄塔、橋梁、道路用資材、建築金物、建築・土木用材料等の分野においては、経済性、耐久性、作業性等の観点から溶融Ｚｎめっき鋼材が多く用いられている。また、最近ではＺｎめっきよりも耐食性に優れるとのことからＺｎ−Ａｌ合金めっきも使われつつある。これらＺｎめっきやＺｎ−Ａｌ合金めっきにおいては、通常、めっきの付着量とその耐食性は比例関係にあり、めっきが厚いほど地鉄の露出に至るまでに長時間を要すため、耐食性は向上する。すなわち、Ｚｎ−Ａｌ合金めっきの耐食性がＺｎめっきの２倍あったとしても、Ｚｎ−Ａｌ合金めっきの付着量がＺｎめっきの半分しかない場合、その耐食性は同等となる。
【０００３】
めっき付着量に影響を及ぼす因子としては、めっき浴の粘度や濡れ付着力、めっき時間、めっき温度、めっき浴からの素材の引き上げ速度、めっきのワイピング（たれきり）等が挙げられるが、これらの内、めっき浴の粘度や濡れ付着力の影響はそれほど大きくはない。また、めっき浴からの素材の引き上げ速度については、薄鋼板のめっきのような連続式においては、引き上げ速度の変更は容易であるが、フラックス式めっきのようなバッチ式のめっきにおいては、引き上げ速度の変更は難しい。めっきのワイピングについては、加工済の鋼材や溶接をした鋼材、また小物等の複雑な形状の素材をめっきする場合が多いフラックス式のめっきにおいては、均一なめっき付着量を得ることは難しく、そもそもワイピングはめっきの付着量を減少させる方向に作用するため、均一で高付着量のめっきを得るには不向きである。
【０００４】
これらの理由のため、フラックス式めっきにおいては、めっき時間とめっき浴の温度によって、めっきの付着量を制御する場合が多い。めっき時間とめっき浴の温度は、地鉄とめっきの界面に生成するＦｅ−Ｚｎ系合金層の厚みに特に大きな影響を与え、めっき時間が長いか、めっき温度が高いと合金層は厚くなり、結果としてめっきの付着量は大きくなる。ところで、この合金層の厚みは、めっき浴の組成によっても大きく異なる。例えば、浴中のＡｌ量が０．０２質量％以下であるようなＺｎめっきにおいては、めっき時間を長くするか、めっき温度を高くすることで、Ｆｅ−Ｚｎ系合金層は成長し、６００ｇ／ｍ2 程度の厚いめっきも可能である。
【０００５】
ところが、Ａｌを０．１質量％以上含むようなＺｎ−Ａｌめっき浴では、Ｆｅ−Ａｌ系合金層が初期に生成し、これがＦｅ−Ｚｎ系合金層の成長を妨げるために、めっき付着量が大きくなりにくい。このＦｅ−Ａｌ系合金層は非常に安定で、例えば５３０℃程度までめっき温度を高くしても安定で、Ｆｅ−Ｚｎ系合金層の成長を抑制するため、めっき付着量は大きくならない。比較的高濃度のＡｌを含むめっき浴の場合、例えば、質量％で、１０％以上Ａｌを含むめっき浴の場合は、めっき浴温度を高くすることで、Ｆｅ−Ａｌ系合金層自体が成長するため、めっき付着量は大きくなる。しかし、めっきが不均一、つまり、局所的に厚くなり、外観が不良となるため、製品として適さない。
【０００６】
また、めっき時間を長くしたとしても、Ｆｅ−Ｚｎ系合金層は成長しにくい。かなり長い時間、例えば、１時間程度めっき浴に浸漬したときは、めっき付着量が大きくなる場合もあるが、やはり不均一なめっきで、外観が不良となるため、製品として適さない。このように、高付着量で均一なＺｎ−Ａｌ合金めっきを得ることは困難で、これまでに十分に検討されてはいない。これまでに知られている高付着量のＺｎ−Ａｌ系合金めっきを得る方法としては次のようなものがある。例えば、通常のＡｌをほとんど含まない純Ｚｎめっきを行い、Ｆｅ−Ｚｎ系合金層を成長させた後に、Ｚｎ−Ａｌ系合金めっきを行うという２段めっき処理が一部で採用されている。しかしながら、この方法では、めっき浴を２槽有する必要があること、また、２回のめっき操作による作業時間の増加や維持管理費、設置場所の増加といった種々の欠点がある。
【０００７】
特開平５−１０６００２号公報（特許文献１）では、Ｚｎ−Ａｌ合金めっき浴中に１．５〜１０質量％の銅を添加することで、比較的厚いＺｎ−Ａｌ合金めっきが得られる方法が提案されている。しかし、この方法では、めっき浴の組成が変動しやすく、めっき品質にばらつきが出ることが懸念される。また、特開平９−２５１３４号公報（特許文献２）では、鋼材を所定のフラックス処理した後に、Ａｌ濃度１０〜２０質量％からなるＺｎめっき浴に、めっき温度４３０〜５２０℃、めっき時間０．５〜１０分の条件でめっきすることで、めっき厚み（めっき付着量）４５０ｇ／ｍ2 以上の厚めっきが得られるとされている。ところが、この方法では、Ａｌ濃度が１０質量％以下のめっき浴の場合には適用できず、また、特殊なフラックスを使用する必要があるため、汎用性がない。
【０００８】
特開平１１−３５００９５号公報（特許文献３）では、所定のフラックス処理をした後に、溶融フラックス層を有するＺｎ−Ａｌめっき浴に浸漬することで、高付着量のめっきが得られるとされている。ところが、この方法においても、Ａｌ含有量が３０〜７０質量％であるめっき浴を主対象としていることのほか、特殊なフラックスを使用しており、汎用性がないこと、また、溶融フラックス層を必要とし、その劣化に対する交換、補充に対する作業に労力を要すること、また、フラックス中に弗化物を含んでいるため作業環境の悪化が懸念されること等、種々の問題点がある。
【０００９】
さらに、特開平８−２８３９２５号公報（特許文献４）では、鋼材の表面粗度を一定の範囲内とし、さらに、めっき浴中に一定の鉄分成分を含ませることによって、高付着量で均一なＺｎ−Ａｌ−Ｓｉめっきを得られるとされている。しかしながら、この方法は、Ａｌ−Ｓｉめっきを対象としており、めっき浴温が５８０℃以上と高いため、Ｚｎを主体とするめっきの場合には不適である。
【００１０】
一方、特開平５−１１７８３０号公報（特許文献５）には、その付着量は明言されてはいないが、溶融Ｚｎ−Ａｌめっき浴に特定量のＭｎを添加することで、不めっきを防止し、かつ表面にざらつきのない溶融Ｚｎ合金めっきが得られると記載されている。しかしながら、この方法では不めっきのないのめっきを得ることは可能であるが、Ｍｎはめっきの耐食性を低下させる傾向にあるため、腐食環境の厳しい場所や長期耐久性を必要とされる場合には、適当でない。
以上のように、高付着量のＺｎ−Ａｌ合金めっきを得る方法として、数種の方法が見出されているものの、作業性や作業環境、品質、また、耐久性といった面で問題点がある。また、高付着量のめっきができたとしても、安定的に均一な合金めっきを得ることは難しい。
【００１１】
【引用文献】
（１）特許文献１（特開平５−１０６００２号公報）
（２）特許文献２（特開平９−２５１３４号公報）
（３）特許文献３（特開平１１−３５００９５号公報）
（４）特許文献４（特開平８−２８３９２５号公報）
（５）特許文献５（特開平５−１１７８３０号公報）
【００１２】
【発明が解決しようとする課題】
本発明は、このようなＺｎ−Ａｌ合金めっきにおける従来の諸問題を解決し、フラックス法による、均一で高付着量かつ高耐食性の溶融Ｚｎ−Ａｌ系合金めっき鋼材及びその製造方法を提供することを目的とする。
【００１３】
【課題を解決するための手段】
本発明者らは、上記の従来の技術が抱える問題点を解決し、種々の組成のＺｎ−Ａｌ系合金めっきについて、均一で高付着量かつ高耐食性のめっきを安定的に得る方法について鋭意検討を重ねた結果、めっき層中にＭｎ及びＭｇを複合添加することで、均一で高付着量かつ高耐食性の溶融Ｚｎ−Ａｌ系合金めっき鋼材を実現できることが分かり、本発明に至った。
【００１４】
すなわち、本発明は以下の内容を要旨とする。
（１）Ａｌ：０．１〜１５質量％を含み、残部がＺｎ及び不可避的不純物からなる溶融Ｚｎ−Ａｌ系合金めっき鋼材において、前記溶融Ｚｎ−Ａｌ系合金めっき層がＭｎ：０．５〜１質量％、Ｍｇ：０．１〜１５質量％、及び、Ｓｉ：０．０５〜０．２質量％を含み、そのめっき付着量が７３２ｇ／ｍ2 〜１０００ｇ／ｍ2 であることを特徴とする溶融Ｚｎ−Ａｌ系合金めっき鋼材。
【００１５】
（２）フラックス処理をした鋼材を溶融Ｚｎ−Ａｌ系合金めっき浴に浸漬して溶融Ｚｎ−Ａｌ系合金めっき鋼材を製造する方法であって、前記溶融Ｚｎ−Ａｌ系合金めっき浴が、Ａｌ：０．１〜１５質量％、Ｍｎ：０．５〜１質量％、Ｍｇ：０．１〜１５質量％、及び、Ｓｉ：０．０５〜０．２質量％を含有し、残部がＺｎ及び不可避的不純物からなり、該めっき浴温が４３０〜５５０℃で、めっき浴浸漬時間が２分以上３０分以内であることを特徴とする溶融Ｚｎ−Ａｌ系合金めっき鋼材の製造方法にある。
【００１６】
【発明の実施の形態】
以下、本発明を詳細に説明する。
まず、本発明における鋼材のめっき層中の成分について説明する。
本発明において、めっき層中のＭｎは、Ｚｎ−Ａｌ系合金めっきの付着量を大きくし、また、めっきを均一にさせる効果があり、０．５〜１質量％の範囲とする必要がある。Ｍｎが０．５質量％未満ではその効果が不十分で、めっき付着量が７３２ｇ／ｍ2 未満の薄く不均一なめっきとなる。逆に、１質量％を超えると、めっき層と鋼材の密着性が低下するほか、耐食性が低下する傾向にあり、さらに、多量のドロスを形成し、めっき作業に問題を生じる。好ましいＭｎの範囲は０．１〜０．５質量％、より好ましくは０．２〜０．４質量％の範囲である。
【００１７】
Ｍｇは、Ｍｎと複合添加することで、Ｚｎ−Ａｌ系合金めっき層の耐食性を低下させずに、めっき付着量を大きくさせる効果があり、０．１〜１５質量％の範囲とする必要がある。その機構については明言をし得ないが、０．１質量％未満では耐食性を向上させる効果に乏しく、１５質量％を超えると耐食性は向上するものの、めっき層が脆くなり、加工性が低下するからである。そのため、本発明におけるＭｇの範囲を０．１〜１５質量％とする。好ましい範囲は、０．５〜３質量％である。
【００１８】
Ａｌは、めっき層の耐食性を向上させる効果がある。本発明においては、めっき層中のＡｌの範囲を０．１〜１５質量％としているが、その理由は次の通りである。Ａｌが０．１質量％未満では、耐食性を向上させる効果に乏しい。また、Ａｌが０．１質量％未満では、めっき層と地鉄界面に生成する合金層はＦｅ−Ｚｎ系合金が主体であり、Ａｌが０．０５質量％を超すと、めっき層と地鉄界面に生成する合金層は非成長型のＦｅ−Ａｌ系合金層が主体である。
【００１９】
本発明においては、Ｍｎ及びＭｇによってＦｅ−Ａｌ系合金層の制御を行っているために、その下限値を０．１質量％とした。Ａｌが１５質量％を超えた場合においても、Ｍｎ及びＭｇによるＦｅ−Ａｌ系合金層の制御の効果は認められるが、外観が粗悪となる他、Ｍｎ及びＭｇの多量添加が必要となり、加工性が低下すること等の問題が生じるため、その上限値を１５質量％とした。上記の問題を解決すれば、１５質量％を超えるＡｌを含有する溶融Ｚｎ−Ａｌ系合金めっきにおいても、本発明を応用することは可能である。好ましいＡｌの範囲は、０．２〜１２質量％である。
【００２０】
本発明のめっきには、さらにＳｉを含ませる。Ｓｉは、めっきの耐食性及び加工性をさらに向上させる作用がある。この作用を効果的に得るには、本発明におけるＳｉの範囲を０．０５〜０．２質量％の範囲とすることが好ましい。本発明のめっき付着量は７３２ｇ／ｍ2 〜１０００ｇ／ｍ2 であることが必要である。７３２ｇ／ｍ2 未満では耐食性に劣る。１０００ｇ／ｍ2 より大きい場合は、めっきと鋼材の密着性が低下するため不適である。
【００２１】
本発明における被めっき材である鋼材の種類は限定されない。普通鋼、低合金鋼、高合金鋼、鋳物等、その鋼成分には限定されるものではなく、また、その形状についても、板、鋼管、形鋼、線材や、溶接やボルト等で接合した組み合わせ鋼材、ボルト、ナット等の小物等、また、鉄塔、橋梁部材等の鋼製部材にも適用でき、めっき浴に浸漬し、めっき処理が可能なものであれば何でも良い。但し、鋼成分によっては、めっき付着量に影響を与えるため、事前にめっき条件を決めておく必要がある。
【００２２】
本発明の鋼材を製造するには、まず鋼材表面を公知の方法で前処理を行う。前処理としては、例えば一般的に行われている塩酸、硫酸等による酸洗のほか、ショットブラスト、グリッドブラスト、サンドブラスト、グラインダー処理等を実施することができる。鋼材の表面が十分に清浄化されれば、これら前処理の処理条件は何ら問わない。例えば、塩酸や硫酸による酸洗の条件としては、水溶液濃度：１０〜２０質量％、浴温：常温〜８０℃、酸洗時間：５〜３０分といった例を挙げることができる。
【００２３】
次いで、フラックス処理をする。ここで言うフラックス処理とは、鋼材表面にフラックスを塗布、付着させる処理のことであり、フラックスの成分やその処理方法等については特に限定するものではなく、従来から知られている方法で良い。例えば、フラックス成分としては、塩化亜鉛、塩化アンモニウム、塩化マグネシウム、塩化リチウム、塩化錫、塩化カリウム、塩化カルシウム、塩化鉛、塩化ナトリウム、塩化アンチモン、塩化インジウム、塩化ビスマス、塩化カドミウム等の塩化物や、アルカリ金属、アルカリ土類金属のフッ化物、ケイフッ化物、フッ化水素物等を挙げることができる。
【００２４】
処理方法としては、乾式フラックス、湿式フラックス、溶融フラックス等を挙げることができる。乾式フラックスとは、前記フラックスを水溶液として、鋼材に付着させた後、乾燥し、その後めっき浴に浸漬するものである。湿式フラックスとは、前記フラックスをめっき浴上に浮遊させて、適当な厚みのフラックス層を形成させ、このフラックス層を介して鋼材をめっき浴に浸漬するものである。溶融フラックスとは、前記フラックス自体を溶融させた浴に鋼材を浸漬した後に、めっき浴に浸漬するものである。
【００２５】
フラックス処理した鋼材は、Ａｌ：０．１〜１５質量％、Ｍｎ：０．５〜１質量％、Ｍｇ：０．１〜１５質量％、Ｓｉ：０．０５〜０．２質量％、残部がＺｎ及び不可避的不純物を含有する浴温４３０〜５５０℃のＺｎ−Ａｌ系合金めっき浴に浸漬する。上記組成のめっき浴に浸漬することで、本発明の、Ａｌ：０．１〜１５質量％、Ｍｎ：０．５〜１質量％、Ｍｇ：０．１〜１５質量％、Ｓｉ：０．０５〜０．２質量％を含み、残部がＺｎ及び不可避的不純物からなる、めっき付着量が７３２ｇ／ｍ2 〜１０００ｇ／ｍ2 の溶融Ｚｎ−Ａｌ系合金めっき鋼材を得ることができる。
【００２６】
めっき浴温を４３０〜５５０℃の範囲に規定した理由は、この範囲外のめっき浴温度では本発明の溶融Ｚｎ−Ａｌ系合金めっき鋼材が得られないばかりか、その他種々の問題を生じるからである。すなわち、めっき浴温が４３０℃未満では、めっき浴の流動性が低下して、不均一で外観が劣悪なめっきとなりやすく、また、めっき付着量が大きくならない。また、５５０℃を超える場合は、めっき浴中に多量のドロスが発生し、操業に困難をきたすだけでなく、このドロスが被めっき材の表面に付着し、外観が不良のめっきとなりやすい。また、めっき付着量が極度に多くなりやすい。さらに、めっき釜の寿命も短くなる。好ましいめっき温度は４５０〜５００℃の範囲である。
【００２７】
被めっき材をめっき浴に浸漬する時間は、２分以上３０分以内である。この範囲内であれば、本発明の溶融Ｚｎ−Ａｌ系合金めっき鋼材を一層安定的に得ることができる。めっき浴中に上記範囲のＳｉを含ませることで、均一で高付着量、高耐食性、かつ密着性に優れた溶融Ｚｎ−Ａｌ系合金めっき鋼材を得ることができる。
【００２８】
また、このＺｎ−Ａｌ系合金めっき浴には、例えば、Ｆｅ、Ｐｂ、Ｃｄ、Ｓｎ、Ｃｕ、Ｓｂ、Ｂｉ、Ａｇ、Ｎｉ、Ａｓ等が不可避的不純物として混入していても問題はない。被めっき材をめっき浴へ浸漬する速度は何ら規定するものではない。例えば、鋼管の連続めっきにおけるテーラーウィルソン方式のように、鋼管をめっき浴に落下させるような速い浸漬速度でも良いし、あるいは、鉄塔部材のような大型鋼製部材をめっきする場合のように、クレーンで被めっき材を吊り上げた後、ゆっくりとめっき浴に浸漬させるような遅い浸漬速度でもよい。
【００２９】
被めっき材をめっき浴から取り出す速度も特に規定するものでない。テーラーウィルソン方式のように０．７〜２ｍ／秒程度の高速で取り出しても良いし、あるいはクレーンを用いた場合のように０．２ｍ／秒程度の低速で取り出しても良い。さらにめっき後の外観を良好にさせるため、必要に応じて水冷や湯冷による冷却を行っても良い。
以上の手順、条件で処理することで、均一で高付着量かつ高耐食性の溶融Ｚｎ−Ａｌ系合金めっき鋼材を得ることができる。
【００３０】
【実施例】
以下、本発明を実施例により、さらに詳細に説明する。
（実施例１）
大きさが５０ｍｍ×１００ｍｍ×厚さ２．３ｍｍの黒皮付き普通鋼熱延鋼材を、１５％塩酸中に３０分間浸漬した後、引き上げ、スケール残りがないことを確認した。次いで、乾式フラックス処理を行った。乾式フラックス処理は、ＺｎＣｌ2 ：２００ｇ／ｌ、ＮＨ4 Ｃｌ：４０ｇ／ｌからなる液温７０℃のフラックスに鋼材を１０秒間浸漬した後に引き上げ、２００℃に設定した電気オーブンの中で５分間乾燥させる処理とした。その後、表１に示す組成のＺｎ合金めっき浴（Ｚｎ−０．２質量％Ａｌ−０．５質量％Ｍｇめっき浴を基準に、Ｍｎ、Ｓｉを添加）に２分間浸漬し、引き上げ後、湯冷して試験片を作製した。
【００３１】
このようにして得られた試験片のめっき付着量は、めっきを塩酸で溶解し、その前後の質量変化から求めた。また、塩酸溶解によって得られためっき層を溶かし込んだ溶液を用い、ＩＣＰ発光分析でそのめっき組成を分析した。また、その外観を目視観察し、下記基準で評価した。可以上の評点を合格とした。
良：表面が平滑で、めっき欠陥が全く無い。
可：凹凸がやや大きく、めっきやけが若干認められる。
劣：不めっきやピンホール、ドロス付着等が存在、又は、凹凸がやや多く、めっきや        けが試験片面積の５０％以上存在する。
なお、ここでいうめっきやけとは合金層がめっき表層まで成長していることである。
【００３２】
また、９０°折り曲げ試験を行い、めっきの密着性を目視観察による下記基準で評価した。可以上の評点を合格とした。
良：加工部にめっき割れが全く無い。
可：加工部に割れが僅かに存在。
劣：割れが加工部全面に存在、又は、加工部のめっきが剥離。
【００３３】
耐食性については、塩水噴霧試験（３５℃、５％ＮａＣｌ）を２０００時間実施した後のめっきの平均腐食減量を求め、下記基準で評価し、可以上の判定であれば合格とした。
優：めっき平均腐食減量率が０．１ｇ／ｍ2 ／ｈｒ未満
良：めっき平均腐食減量率が０．１〜０．５ｇ／ｍ2 ／ｈｒ
可：めっき平均腐食減量率が０．５〜１．０ｇ／ｍ2 ／ｈｒ
劣：めっき平均腐食減量率が１．０ｇ／ｍ2 ／ｈｒ超え、又は、めっきが消耗し赤錆        が発生
これらの試験結果を表１に示す。
【００３４】
【表１】
0003728298.tif 000002
【００３５】
Ｎｏ．１は、Ｚｎ−０．２質量％Ａｌ−０．５質量％Ｍｇめっき浴を基準に、Ｍｎを０．５質量％、Ｓｉを０．１質量％含ませた場合である。得られためっき層中の成分は、いずれも本発明の範囲内であり、めっき付着量、外観、密着性、耐食性のいずれも良好である。
【００３６】
（比較例）
大きさが５０ｍｍ×１００ｍｍ×厚さ２．３ｍｍの黒皮付き普通鋼熱延鋼材を、１５％塩酸中に３０分間浸漬した後、引き上げ、スケール残りがないことを確認した。次いで、乾式フラックス処理を行った。乾式フラックス処理は、ＺｎＣｌ2 ：２００ｇ／ｌ、ＮＨ4 Ｃｌ：４０ｇ／ｌからなる液温７０℃のフラックスに鋼材を１０秒間浸漬した後に引き上げ、２００℃に設定した電気オーブンの中で５分間乾燥させる処理とした。その後、表２に示す組成のＺｎ系合金めっき浴に２分間浸漬し、引き上げ後、湯冷して試験片を作製した。
このようにして得られた試験片のめっき付着量、外観、めっき密着性、耐食性は、実施例１と同様の方法にて評価し、結果を表２に示した。
【００３７】
【表２】
0003728298.tif 000003
【００３８】
Ｎｏ．２は、めっき層中にＡｌ、Ｍｎ、Ｍｇ、Ｓｉのいずれも含まないＺｎめっきをした場合である。耐食性に劣るため不適である。Ｎｏ．３は、めっき層中にＡｌを０．４質量％含む場合である。めっき付着量が少なく（７３２ｇ／ｍ2 未満）、耐食性に劣る（赤錆が発生）ため不適である。Ｎｏ．４は、めっき層中にＡｌ：０．４質量％、Ｍｎ：０．１質量％を、Ｎｏ．５はめっき層中にＡｌ：０．４質量％、Ｍｎ：１．０質量％を含む場合である。いずれもめっき付着量は多くなるものの、耐食性に劣る（めっき平均腐食減量が１．０ｇ／ｍ2 ／ｈｒ以上）ため不適である。
【００３９】
Ｎｏ．６は、めっき層中にＡｌ：０．４質量％、Ｍｇ：０．２質量％を、Ｎｏ．７は、めっき層中にＡｌ：０．４質量％、Ｍｇ：１０質量％を含む場合である。いずれもめっき付着量が少なく（７３２ｇ／ｍ2 未満）、耐食性に劣る（赤錆が発生）ため不適である。Ｎｏ．８は、めっき層中にＡｌ：０．４質量％、Ｍｎ：０．１質量％、Ｍｇ：２０質量％含む場合である。めっき付着量は多く、耐食性も良好であるが、めっきの密着性に劣るため不適である。Ｎｏ．９は、めっき層中にＡｌ：０．４質量％、Ｍｎ：２．５質量％、Ｍｇ：０．５質量％含む場合である。耐食性は良好であるが、めっき付着量が極度に多く（１０００ｇ／ｍ2 より多い）、密着性に劣るため不適である。
【００４０】
Ｎｏ．１０、Ｎｏ．１１は、それぞれ、めっき層中にＭｎ：０．１質量％、Ｍｇ：０．５質量％を含み、いずれも本発明の範囲内であるが、Ａｌのみが本発明の範囲外である場合、すなわち、Ａｌ：０．０５質量％（Ｎｏ．１０）、Ａｌ：２０質量％（Ｎｏ．１１）である場合である。Ａｌが０．０５質量％の場合、めっき付着量が極度に多く（１０００ｇ／ｍ2 より多い）、さらに耐食性に劣るため不適である。また、Ａｌが２０質量％である場合は、めっきの付着量及び耐食性は良好であるが、外観が不均一で劣るため不適である。
【００４１】
【発明の効果】
以上、本発明の溶融Ｚｎ−Ａｌ系合金めっき鋼材は、従来は不可能であった、フラックス法による均一で高付着量かつ高耐食性の溶融Ｚｎ−Ａｌ系合金めっき鋼材を実現したものである。すなわち、Ｚｎ−Ａｌ系合金めっき中にＭｎ及びＭｇを含ませ、めっき浴温を所定の範囲内とすることで、均一で高付着量、高耐食性かつ外観が良好な溶融Ｚｎ−Ａｌ系合金めっき鋼材を提供することができる。また、本発明の製造方法によれば、従来のめっき設備を改造することなく、めっき浴組成を変更するだけで、均一で高付着量かつ高耐食性の溶融Ｚｎ−Ａｌ系合金めっき鋼材を安価、簡便に製造することができる。このため、長期耐久性が求められる送電鉄塔、橋梁、道路用資材、建築金物等、建築・土木用材料等にこの鋼材を適用することで、これら施設のメンテナンスフリーが実現でき、産業上の価値は極めて大きい。